상기 참고 예 2 의 편광자 의 일방 의 측 에 , 폴리비닐 알코올계 수지 를 함유 하 는 수용성 접착제 ( 닛폰 합성 화학 공업 ( 주 ) 제조 , 상품명 「 고세 파이 머 Z 200 」 ) 를 개재 하 여 상기 참고 예 3 의 제 1 광학 보상 층 AR 1 을 , 상기 제 1 광학 보상 층 AR 1 의 지상 축 과 상기 편광자 의 흡 수축 이 직교 하 도록 , 첩 착 ( 貼 着 ) 하 였 다 . 다음 으로 , 상기 편광자 의 타방 측 에 , 상기 참고 예 1 의 투명 보호 필름 을 , 상기 수용성 접착제 를 개재 하 여 첩 착하 였 다 . 이 와 같이 하 여 얻 어 진 적층 체 를 , 60 ∼ 90 ℃ 의 오븐 ( 오카자키 기계 공업 ( 주 ) 제조 ) 으로 5 분 간 건조 시켰 다 .